양 이온 성 염 - 기 함유 중합체 분산제 를 표 1 에 정리 된 성분 으로부터 하 기 절차 에 따라 제조 하 였 다 : 투 입물 1 을 열전쌍 , 질소 살포기 및 기계식 교반기 가 장착 된 4 목 플라스크 에 첨가 하 였 다 . 질소 블랭킷 및 교반 하 에 , 상기 플라스크 를 100 ℃ 의 온도 설정 치 로 가열 하 여 환류 시켰 다 . 투 입물 2 및 3 을 150 분 에 걸쳐 첨가 깔때기 로부터 적가 한 후 , 30 분 동안 유지 시켰 다 . 온도 를 120 ℃ 까지 올린 후 , 투 입물 4 를 15 분 동안 후속 으로 첨가 한 후 , 10 분 동안 유지 시켰 다 . 온도 를 110 ℃ 로 낮추 는 동안 투입 물 5 를 첨가 하 여 반응 생성물 을 냉각 하 였 다 . 투 입물 6 을 첨가 하 고 , 온도 를 115 ℃ 로 3 시간 동안 유지 시켰 다 . 유지 시키 는 동안 , 투 입물 7 을 기계식 교반기 가 장착 된 별도 의 용기 에서 약 35 내지 40 ℃ 로 가열 하 였 다 . 유지 후 , 상기 반응기 로부터 의 내용물 을 투 입물 7 을 포함 하 는 용기 에 고속 교반 하 에 부 은 후 , 60 분 동안 유지 시켰 다 . 투 입물 8 을 분 산액 으로서 교반 하 여 첨가 한 후 , 주위 온도 ( 약 25 ℃) 로 냉각 하 였 다 .